(57)【要約】【課題】優れた耐熱性、耐電解液性およびイオン透過性を発現することのできる二次電池セパレータ用コート材原料、その二次電池セパレータ用コート材原料の製造方法、その二次電池セパレータ用コート材原料を含む二次電池セパレータ用コート材、その二次電池セパレータ用コート材の塗布膜を備える二次電池セパレータ、その二次電池セパレータの製造方法、その二次電池セパレータを備える二次電池を提供すること。【解決手段】二次電池セパレータ用コート材原料は（メタ）アクリル酸エステルおよび（メタ）アクリロニトリルを含有する第１モノマー成分を重合してなる第１ポリマーと（メタ）アクリルアミドを含有する第２モノマー成分を重合してなる第２ポリマーとを含む。第２ポリマーの質量が、第１ポリマーの質量の０．１倍以上１００倍未満である。【選択図】なし【特許請求の範囲】
【請求項１】
（メタ）アクリル酸エステルおよび（メタ）アクリロニトリルを含有する第１モノマー成分を重合してなる第１ポリマーと、
（メタ）アクリルアミドを含有する第２モノマー成分を重合してなる第２ポリマーとを含み、
前記第２ポリマーの質量が、前記第１ポリマーの質量の０．１倍以上１００倍未満であることを特徴とする、二次電池セパレータ用コート材原料。
【請求項２】
前記第２モノマー成分が、さらに、カルボキシル基含有ビニルモノマーおよび水酸基含有ビニルモノマーを含有することを特徴とする、請求項１に記載の二次電池セパレータ用コート材原料。
【請求項３】
前記第２モノマー成分１００質量部に対して、（メタ）アクリルアミドの含有割合が、７０質量部以上９９質量部以下であることを特徴とする、請求項１または２に記載の二次電池セパレータ用コート材原料。
【請求項４】
（メタ）アクリル酸エステルおよび（メタ）アクリロニトリルを含有する第１モノマー成分を重合してなる第１ポリマーを得る工程と、
前記第１ポリマーの存在下で、（メタ）アクリルアミドを含有する第２モノマー成分を重合してなる第２ポリマーを得る工程と
を備え、
前記第２ポリマーの質量が、前記第１ポリマーの質量の０．１倍以上１００倍未満であることを特徴とする、二次電池セパレータ用コート材原料の製造方法。
【請求項５】
（メタ）アクリルアミドを含有する第２モノマー成分を重合してなる第２ポリマーを得る工程と、
前記第２ポリマーの存在下で、（メタ）アクリル酸エステルおよび（メタ）アクリロニトリルを含有する第１モノマー成分を重合してなる第１ポリマーを得る工程と
を備え、
前記第２ポリマーの質量が、前記第１ポリマーの質量の０．１倍以上１００倍未満であることを特徴とする、二次電池セパレータ用コート材原料の製造方法。
【請求項６】
請求項１〜３のいずれか一項に記載の二次電池セパレータ用コート材原料を含むことを特徴とする、二次電池セパレータ用コート材。
【請求項７】
さらに、親水性樹脂と、顔料と、分散剤とを含むことを特徴とする、請求項６に記載の二次電池セパレータ用コート材。
【請求項８】
多孔膜と、
前記多孔膜の少なくとも片面に配置される請求項６または７に記載のセパレータ用コート材の塗布膜とを備えることを特徴とする、二次電池セパレータ。
【請求項９】
多孔膜の少なくとも片面に、請求項６または７に記載のセパレータ用コート材を塗布する工程を備えることを特徴とする、二次電池セパレータの製造方法。
【請求項１０】
正極と、
負極と、
前記正極および前記負極の間に配置される請求項８に記載される二次電池セパレータとを備えることを特徴とする、二次電池。
【発明の詳細な説明】
【技術分野】
【０００１】
本発明は、二次電池セパレータ用コート材原料、二次電池セパレータ用コート材原料の製造方法、二次電池セパレータ用コート材、二次電池セパレータ、二次電池セパレータの製造方法、および、二次電池、詳しくは、二次電池セパレータ用コート材原料、二次電池セパレータ用コート材原料の製造方法、二次電池セパレータ用コート材原料を含む二次電池セパレータ用コート材、二次電池セパレータ用コート材の塗布膜を備える二次電池セパレータ、二次電池セパレータを製造する方法、二次電池セパレータを備える二次電池に関する。
【背景技術】
【０００２】
従来、二次電池内には、正極と負極とを隔離し、電解液中のイオンを通過させるためのセパレーターが備えられている。
【０００３】
このようなセパレーターとしては、例えば、ポリオレフィン多孔膜が知られている。
【０００４】
セパレーターが、熱による収縮で形状が変化すると、正極と負極との間でショートする可能性があるため、耐熱性が要求される。そのため、セパレーターに耐熱コート層を設ける場合がある。
【０００５】
また、セパレーターは、電解液に浸漬されるが、耐熱コート層に耐溶剤性がない場合には、セパレーターにコーティングされた耐熱コート層が剥がれる場合がある。そのため、耐熱コート層には、耐電解液性が要求される。
【０００６】
このような耐熱コート層を形成するためのコート材として、例えば、フィラーとポリビニルアルコールとを含む分散液が知られている（例えば、特許文献１の実施例１参照。）。
【０００７】
また、コート材として、無機粒子とスチレン−ブタジエンゴムとを含む塗料が知られている（例えば、特許文献２の実施例１参照。）。
【０００８】
また、コート材として、耐熱性の観点から、例えば、無機粒子と、（メタ）アクリル酸エステル単量体から選ばれる１種以上の単量体、不飽和カルボン酸単量体、および、架橋性単量体を原料単位として含む共重合体である樹脂製バインダとを含む塗布液が知られている（例えば、特許文献３参照。）。
【先行技術文献】
【特許文献】
【０００９】
【特許文献１】特開２０１４−０３０９５１号公報
【特許文献２】特開２０１６−０７２２３１号公報
【特許文献３】特開２０１１−８３２号公報
【発明の概要】
【発明が解決しようとする課題】
【００１０】
現在、我々は地球温暖化とピークオイルという社会問題に直面している。そのため、これまで通りエンジン自動車を永続的に使い続けることは非常に困難である。この２つの問題を受け、世界中の企業はＥＶ（電気自動車）社会を目指し始めている。
【００１１】
このような背景により、車載用リチウムイオン二次電池の需要は世界的なＥＶ車の増加に伴い、著しく拡大している。また２０２０年のリチウムイオン二次電池の市場規模は車載向けが小型民生向けを上回る見通しである。
【００１２】
小型民生用と比較して、車載用リチウムイオン二次電池は高容量である。電池が高容量化するほど、異常発火のリスクが高まる。そのため、特許文献１〜３のコート材をコーティングすることにより得られるセパレーターよりも、更なる耐熱性および耐電解液性が求められている。
【００１３】
また、セパレーターには、一層優れたイオン透過性が要求されている。
【００１４】
本発明の目的は、優れた耐熱性、耐電解液性およびイオン透過性を発現することのできる二次電池セパレータ用コート材原料、その二次電池セパレータ用コート材原料の製造方法、その二次電池セパレータ用コート材原料を含む二次電池セパレータ用コート材、その二次電池セパレータ用コート材の塗布膜を備える二次電池セパレータ、その二次電池セパレータの製造方法、その二次電池セパレータを備える二次電池を提供することにある。
【課題を解決するための手段】
【００１５】
本発明［１］は、（メタ）アクリル酸エステルおよび（メタ）アクリロニトリルを含有する第１モノマー成分を重合してなる第１ポリマーと、（メタ）アクリルアミドを含有する第２モノマー成分を重合してなる第２ポリマーとを含み、前記第２ポリマーの質量が、前記第１ポリマーの質量の０．１倍以上１００倍未満である、二次電池セパレータ用コート材原料である。
【００１６】
本発明［２］は、前記第２モノマー成分が、さらに、カルボキシル基含有ビニルモノマーおよび水酸基含有ビニルモノマーを含有する、上記［１］に記載の二次電池セパレータ用コート材原料を含んでいる。
【００１７】
本発明［３］は、前記第２モノマー成分１００質量部に対して、（メタ）アクリルアミドの含有割合が、７０質量部以上９９質量部以下である、上記［１］または［２］に記載の二次電池セパレータ用コート材原料を含んでいる。
【００１８】
本発明［４］は、（メタ）アクリル酸エステルおよび（メタ）アクリロニトリルを含有する第１モノマー成分を重合してなる第１ポリマーを得る工程と、前記第１ポリマーの存在下で、（メタ）アクリルアミドを含有する第２モノマー成分を重合してなる第２ポリマーを得る工程とを備え、前記第２ポリマーの質量が、前記第１ポリマーの質量の０．１倍以上１００倍未満である、二次電池セパレータ用コート材原料の製造方法である。
【００１９】
本発明［５］は、（メタ）アクリルアミドを含有する第２モノマー成分を重合してなる第２ポリマーを得る工程と、前記第２ポリマーの存在下で、（メタ）アクリル酸エステルおよび（メタ）アクリロニトリルを含有する第１モノマー成分を重合してなる第１ポリマーを得る工程とを備え、前記第２ポリマーの質量が、前記第１ポリマーの質量の０．１倍以上１００倍未満である、二次電池セパレータ用コート材原料の製造方法である。
【００２０】
本発明［６］は、請求項１〜３のいずれか一項に記載の二次電池セパレータ用コート材原料を含む、二次電池セパレータ用コート材を含んでいる。
【００２１】
本発明［７］は、さらに、親水性樹脂と、顔料と、分散剤とを含む、上記［６］に記載の二次電池セパレータ用コート材を含んでいる。
【００２２】
本発明［８］は、多孔膜と、前記多孔膜の少なくとも片面に配置される上記［６］または［７］に記載のセパレータ用コート材の塗布膜とを備える、二次電池セパレータを含んでいる。
【００２３】
本発明［９］は、多孔膜の少なくとも片面に、上記［６］または［７］に記載のセパレータ用コート材を塗布する工程を備える、二次電池セパレータの製造方法を含んでいる。
【００２４】
本発明［１０］は、正極と、負極と、前記正極および前記負極の間に配置される上記［８］に記載される二次電池セパレータとを備える、二次電池を含んでいる。
【発明の効果】
【００２５】
本発明の二次電池セパレータ用コート材原料は、（メタ）アクリル酸エステルおよび（メタ）アクリロニトリルを含有する第１モノマー成分を重合してなる第１ポリマーと、（メタ）アクリルアミドを含有する第２モノマー成分を重合してなる第２ポリマーとを含む。そのため、この二次電池セパレータ用コート材原料を含む二次電池セパレータ用コート材を用いて得られる二次電池セパレータは、耐熱性および耐電解液性に優れる。
【００２６】
また、本発明の二次電池セパレータ用コート材原料は、第２ポリマーの質量が、第１ポリマーの質量の０．１倍以上１００倍未満である。そのため、この二次電池セパレータ用コート材原料を含む二次電池セパレータ用コート材を用いて得られる二次電池セパレータは、耐熱性、耐電解液性およびイオン透過性をバランスよく向上させることができる。
【００２７】
本発明の二次電池セパレータ用コート材原料の製造方法は、（メタ）アクリル酸エステルおよび（メタ）アクリロニトリルを含有する第１モノマー成分を重合してなる第１ポリマーを得る工程と、第１ポリマーの存在下で、（メタ）アクリルアミドを含有する第２モノマー成分を重合してなる第２ポリマーを得る工程を備えるか、または、（メタ）アクリルアミドを含有する第２モノマー成分を重合してなる第２ポリマーを得る工程と、第２ポリマーの存在下で、（メタ）アクリル酸エステルおよび（メタ）アクリロニトリルを含有する第１モノマー成分を重合してなる第１ポリマーを得る工程とを備える。
【００２８】
また、第２ポリマーの質量が、第１ポリマーの質量の０．１倍以上１００倍未満である。
【００２９】
そのため、この方法により得られる二次電池セパレータ用コート材原料を含む二次電池セパレータ用コート材を用いて得られる二次電池セパレータは、耐熱性、耐電解液性およびイオン透過性をバランスよく向上させることができる。
【００３０】
本発明の二次電池セパレータ用コート材は、本発明の二次電池セパレータ用コート材原料を含む。そのため、この二次電池セパレータ用コート材を用いて得られる二次電池セパレータは、耐熱性、耐電解液性およびイオン透過性に優れる。
【００３１】
本発明の二次電池セパレータは、本発明の二次電池セパレータ用コート材の塗布膜を備えている。そのため、耐熱性、耐電解液性およびイオン透過性に優れる。
【００３２】
本発明の二次電池セパレータは、多孔膜の少なくとも片面に、本発明のセパレータ用コート材の塗布する工程を備えている。そのため、耐熱性、耐電解液性およびイオン透過性に優れる二次電池セパレータを製造することができる。
【００３３】
本発明の二次電池は、本発明の二次電池セパレータ備えている。そのため、耐熱性、耐電解液性および発電効率に優れる。
【発明を実施するための形態】
【００３４】
本発明の二次電池セパレータ用コート材原料は、第１ポリマーおよび第２ポリマーを含んでいる。
【００３５】
第１ポリマーは、（メタ）アクリル酸エステルおよび（メタ）アクリロニトリルを含有する第１モノマー成分を重合してなる重合体である。
【００３６】
第１モノマー成分は、必須成分として、（メタ）アクリル酸エステルおよび（メタ）アクリロニトリルを含有する。なお、（メタ）アクリルとは、アクリルおよびメタクリルを含む（以下同様）。
【００３７】
第１モノマー成分が、（メタ）アクリロニトリルを含めば、この二次電池セパレータ用コート材原料を含む二次電池セパレータ用コート材（後述）を用いて得られる二次電池セパレータ（後述）は、耐電解液性に優れる。
【００３８】
（メタ）アクリル酸エステルとしては、例えば、メチル（メタ）アクリレート、エチル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート、フェニル（メタ）アクリレート、ベンジル（メタ）アクリレートなどの（メタ）アクリル酸の炭素原子数１〜１２のアルキルエステルなどが挙げられ、好ましくは、メチル（メタ）アクリレート、ｎ−ブチル（メタ）アクリレート、より好ましくは、メチルメタクリレート、ｎ−ブチルアクリレートが挙げられる。
【００３９】
（メタ）アクリロニトリルとしては、好ましくは、アクリロニトリルが挙げられる。つまり、第１モノマー成分は、好ましくは、アクリロニトリルを含有する。
【００４０】
第１モノマー成分が、アクリロニトリルを含めば、この二次電池セパレータ用コート材原料を含む二次電池セパレータ用コート材（後述）を用いて得られる二次電池セパレータ（後述）は、より一層、耐電解液性に優れる。
【００４１】
また、第１モノマー成分は、任意成分として、（メタ）アクリル酸エステルおよび（メタ）アクリロニトリルと共重合可能な共重合性モノマー（以下、第１共重合性モノマーと称する。）を含有することができる。
【００４２】
第１共重合性モノマーとしては、例えば、官能基含有ビニルモノマー、ビニルエステル類、芳香族ビニルモノマー、Ｎ−置換不飽和カルボン酸アミド、複素環式ビニル化合物、ハロゲン化ビニリデン化合物、α−オレフィン類、ジエン類などが挙げられる。
【００４３】
官能基含有ビニルモノマーとしては、例えば、カルボキシル基含有ビニルモノマー、水酸基含有ビニルモノマー、アミノ基含有ビニルモノマー、グリシジル基含有ビニルモノマー、スルホン酸基含有ビニルモノマーおよびその塩、アセトアセトキシ基含有ビニルモノマー、リン酸基含有化合物などが挙げられる。
【００４４】
カルボキシル基含有ビニルモノマーとしては、例えば、（メタ）アクリル酸などのモノカルボン酸、例えば、イタコン酸、マレイン酸、フマル酸、無水イタコン酸、無水マレイン酸、無水フマル酸などのジカルボン酸、または、これらの塩などが挙げられる。
【００４５】
水酸基含有ビニルモノマーとしては、例えば、２−ヒドロキシエチル（メタ）アクリレート、２−ヒドロキシプロピル（メタ）アクリレートなどが挙げられる。
【００４６】
アミノ基含有ビニルモノマーとしては、例えば、（メタ）アクリル酸２−アミノエチル、（メタ）アクリル酸２−（Ｎ−メチルアミノ）エチル、（メタ）アクリル酸２−（Ｎ，Ｎ−ジメチルアミノ）エチルなどが挙げられる。
【００４７】
グリシジル基含有ビニルモノマーとしては、例えば、（メタ）アクリル酸グリシジルなどが挙げられる。
【００４８】
スルホン酸基含有ビニルモノマーとしては、例えば、アリルスルホン酸、メタリルスルホン酸、アクリルアミドｔ−ブチルスルホン酸などが挙げられる。また、その塩としては、上記スルホン酸基含有ビニルモノマーの、例えば、ナトリウム塩、カリウム塩などのアルカリ金属塩、例えば、アンモニウム塩などが挙げられる。具体的には、例えば、アリルスルホン酸ナトリウム、メタリルスルホン酸ナトリウム、メタリルスルホン酸アンモニウムなどが挙げられる。
【００４９】
アセトアセトキシ基含有ビニルモノマーとしては、例えば、（メタ）アクリル酸アセトアセトキシエチルなどが挙げられる。
【００５０】
リン酸基含有化合物としては、例えば、２−メタクロイロキシエチルアシッドフォスフェートなどが挙げられる。
【００５１】
ビニルエステル類としては、例えば、酢酸ビニル、プロピオン酸ビニルなどが挙げられる。
【００５２】
芳香族ビニルモノマーとしては、例えば、スチレン、α−メチルスチレンなどが挙げられる。
【００５３】
Ｎ−置換不飽和カルボン酸アミドとしては、例えば、Ｎ−メチロール（メタ）アクリルアミドなどが挙げられる。
【００５４】
複素環式ビニル化合物としては、例えば、ビニルピロリドンなどが挙げられる。
【００５５】
ハロゲン化ビニリデン化合物としては、例えば、塩化ビニリデン、フッ化ビニリデンなどが挙げられる。
【００５６】
α−オレフィン類としては、例えば、エチレン、プロピレンなどが挙げられる。
【００５７】
ジエン類としては、例えば、ブタジエンなどが挙げられる。
【００５８】
さらに、第１共重合性モノマーとして、架橋性ビニルモノマーを挙げることもできる。
【００５９】
架橋性ビニルモノマーとしては、例えば、メチレンビス（メタ）アクリルアミド、ジビニルベンゼン、ポリエチレングリコール鎖含有ジ（メタ）アクリレート、トリメチロールプロパンテトラアクリレート、ペンタエリストールトリアクリレート、ペンタエリストールテトラアクリレートなど、２つ以上のビニル基を含有する化合物などが挙げられる。
【００６０】
これら第１共重合性モノマーは、単独使用または２種類以上併用することができる。
【００６１】
第１共重合性モノマーとして、好ましくは、官能基含有ビニルモノマー、Ｎ−置換不飽和カルボン酸アミドまたはそれらの併用、より好ましくは、カルボキシル基含有ビニルモノマー、水酸基含有ビニルモノマー、Ｎ−置換不飽和カルボン酸アミドまたはそれらの併用、さらに好ましくは、カルボキシル基含有ビニルモノマーと水酸基含有ビニルモノマーとＮ−置換不飽和カルボン酸アミドとの併用、カルボキシル基含有ビニルモノマーと水酸基含有ビニルモノマーとの併用が挙げられる。
【００６２】
カルボキシル基含有ビニルモノマーと水酸基含有ビニルモノマーとＮ−置換不飽和カルボン酸アミドとを併用すれば、分散安定性が向上し、かつ、官能基同士が分子間で縮合し、高分子量化することで耐溶剤性が向上する。
【００６３】
とりわけ好ましくは、メタクリル酸と２−ヒドロキシエチルメタクリレートとＮ−メチロールアクリルアミドとの併用、メタクリル酸と２−ヒドロキシエチルメタクリレートとの併用が挙げられる。
【００６４】
第１共重合性モノマーが、カルボキシル基含有ビニルモノマーと水酸基含有ビニルモノマーとＮ−置換不飽和カルボン酸アミドとを含有する場合には、カルボキシル基含有ビニルモノマーの含有割合は、第１共重合性モノマー１００質量部に対して、例えば、２５質量部以上であり、また、例えば、５０質量部以下であり、また、第１モノマー成分１００質量部に対して、例えば、０．５質量部以上であり、また、例えば、１２質量部以下である。また、水酸基含有ビニルモノマーの含有割合は、第１共重合性モノマー１００質量部に対して、例えば、３５質量部以上であり、また、例えば、５０質量部以下であり、また、第１モノマー成分１００質量部に対して、例えば、０．５質量部以上であり、また、例えば、１２質量部以下である。また、Ｎ−置換不飽和カルボン酸アミドの含有割合は、第１共重合性モノマー１００質量部に対して、例えば、３質量部以上であり、また、例えば、３０質量部以下であり、また、第１モノマー成分１００質量部に対して、例えば、０．１質量部以上であり、また、例えば、５質量部以下である。
【００６５】
第１共重合性モノマーが、カルボキシル基含有ビニルモノマーと水酸基含有ビニルモノマーとを含有する場合には、カルボキシル基含有ビニルモノマーの含有割合は、第１共重合性モノマー１００質量部に対して、例えば、１５質量部以上であり、また、例えば、８０質量部以下であり、また、第１モノマー成分１００質量部に対して、例えば、０．５質量部以上であり、また、例えば、１０質量部以下である。また、水酸基含有ビニルモノマーの含有割合は、第１共重合性モノマー１００質量部に対して、例えば、２０質量部以上であり、また、例えば、８５質量部以下であり、また、第１モノマー成分１００質量部に対して、例えば、０．５質量部以上であり、また、例えば、１０質量部以下である。
【００６６】
第１モノマー成分において、（メタ）アクリル酸エステルの含有割合は、（メタ）アクリル酸エステルおよび（メタ）アクリロニトリルの総量１００質量部に対して、例えば、１５質量部以上、好ましくは、２０質量部以上、より好ましくは、３４質量部以上であり、また、例えば、８５質量部以下、好ましくは、８０質量部以下、より好ましくは、６６質量部以下である。
【００６７】
また、（メタ）アクリル酸エステルの含有割合は、第１モノマー成分１００質量部に対して、例えば、２０質量部以上、好ましくは、３０質量部以上であり、また、例えば、８０質量部以下、好ましくは、７０質量部以下、より好ましくは、６５質量部以下である。
【００６８】
また、（メタ）アクリロニトリルの含有割合は、（メタ）アクリル酸エステルおよび（メタ）アクリロニトリルの総量１００質量部に対して、例えば、１５質量部以上、好ましくは、２０質量部以上、好ましくは、３４質量部以上であり、また、例えば、８５質量部以下、好ましくは、８０質量部以下、より好ましくは、６６質量部以下である。
【００６９】
また、（メタ）アクリロニトリルの含有割合は、第１モノマー成分１００質量部に対して、例えば、２０質量部以上、好ましくは、３０質量部以上、より好ましくは、３５質量部以上であり、また、例えば、８０質量部以下、好ましくは、７０質量部以下である。
【００７０】
（メタ）アクリロニトリルの含有割合が、上記下限以上であれば、この二次電池セパレータ用コート材原料を含む二次電池セパレータ用コート材（後述）を用いて得られる二次電池セパレータ（後述）は、耐電解液性に優れる。
【００７１】
（メタ）アクリロニトリルの含有割合が、上記上限以下であれば、成膜性が向上し、基材（多孔膜（後述））との密着性が向上する。
【００７２】
また、第１モノマー成分が第１共重合性モノマーを含む場合には、第１共重合性モノマーの含有割合は、（メタ）アクリル酸エステルおよび（メタ）アクリロニトリルの総量１００質量部に対して、０．５質量部以上、好ましくは、２質量部以上であり、また、例えば、３０質量部以下、好ましくは、２２質量部以下である。
【００７３】
また、第１共重合性モノマーの含有割合は、第１モノマー成分１００質量部に対して、例えば、０．５質量部以上、好ましくは、３質量部以上であり、また、例えば、３０質量部以下、好ましくは、２４質量部以下である。
【００７４】
すなわち、第１モノマー成分は、第１共重合性モノマーを含有することなく、（メタ）アクリル酸エステルおよび（メタ）アクリロニトリルのみであってもよく、また、（メタ）アクリル酸エステルと（メタ）アクリロニトリルと第１共重合性モノマーとが上記の割合で併用されていてもよい。好ましくは、（メタ）アクリル酸エステルと（メタ）アクリロニトリルと第１共重合性モノマーとが上記の割合で併用される。
【００７５】
そして、第１ポリマーは、上記した第１モノマー成分を、後述する方法で、重合してなる重合体である。
【００７６】
このようにして得られる第１ポリマーは、第２ポリマーに対して、相対的に、疎水性を有する。
【００７７】
第２ポリマーは、（メタ）アクリルアミドを含有する第２モノマー成分を重合してなる重合体である。
【００７８】
第２モノマー成分は、必須成分として、（メタ）アクリルアミドを含有する。
【００７９】
第２モノマー成分が、（メタ）アクリルアミドを含有すれば、この二次電池セパレータ用コート材原料を含む二次電池セパレータ用コート材（後述）を用いて得られる二次電池セパレータ（後述）は、耐熱性に優れる。
【００８０】
（メタ）アクリルアミドとしては、好ましくは、メタクリルアミドが挙げられる。つまり、第２モノマー成分は、好ましくは、メタクリルアミドを含有する。
【００８１】
第２モノマー成分が、メタクリルアミドを含有すれば、この二次電池セパレータ用コート材原料を含む二次電池セパレータ用コート材（後述）を用いて得られる二次電池セパレータ（後述）は、より一層耐熱性に優れる。
【００８２】
また、第２モノマー成分は、任意成分として、（メタ）アクリルアミドと共重合可能な共重合性モノマー（以下、第２共重合性モノマーと称する。）を含有することができる。
【００８３】
第２共重合性モノマーとしては、例えば、上記した（メタ）アクリル酸エステル、上記した官能基含有ビニルモノマー、上記したビニルエステル類、上記した芳香族ビニルモノマー、上記したＮ−置換不飽和カルボン酸アミド、上記した複素環式ビニル化合物、上記したハロゲン化ビニリデン化合物、上記したα−オレフィン類、上記したジエン類、上記した架橋性ビニルモノマーなどが挙げられる。
【００８４】
また、第２共重合性モノマーとしては、さらに、官能基含有ビニルモノマーとして、（メタ）アクリロニトリルなどのシアノ基含有ビニルモノマーが挙げられる。
【００８５】
これら第２共重合性モノマーは、単独使用または２種類以上併用することができる。
【００８６】
第２共重合性モノマーとして、好ましくは、官能基含有ビニルモノマー、架橋性ビニルモノマーまたはそれらの併用、より好ましくは、カルボキシル基含有ビニルモノマー、水酸基含有ビニルモノマー、架橋性ビニルモノマーまたはそれらの併用、さらに好ましくは、カルボキシル基含有ビニルモノマーと水酸基含有ビニルモノマーとの併用、カルボキシル基含有ビニルモノマーと水酸基含有ビニルモノマーと架橋性ビニルモノマーとの併用が挙げられる。つまり、第２モノマー成分は、好ましくは、カルボキシル基含有ビニルモノマーおよび水酸基含有ビニルモノマーを含有する。
【００８７】
第２モノマー成分が、カルボキシル基含有ビニルモノマーおよび水酸基含有ビニルモノマーを含有すれば、分散安定性が向上し、また、二次電池セパレータ用コート材原料と顔料（後述）との混和安定性が良好となる。
【００８８】
第２共重合性モノマーが、カルボキシル基含有ビニルモノマーおよび水酸基含有ビニルモノマーを含有する場合には、カルボキシル基含有ビニルモノマーの含有割合は、カルボキシル基含有ビニルモノマーおよび水酸基含有ビニルモノマーの総量１００質量部に対して、例えば、３５質量部以上、好ましくは、４５質量部以上であり、また、例えば、８５質量部以下、好ましくは、８０質量部以下であり、また、第２モノマー成分１００質量部に対して、０．５質量部以上、好ましくは、３質量部以上であり、また、例えば、４０質量部以下、好ましくは、３０質量部以下、より好ましくは、２５質量部以下である。また、水酸基含有ビニルモノマーの含有割合は、カルボキシル基含有ビニルモノマーおよび水酸基含有ビニルモノマーの総量１００質量部に対して、例えば、１５質量部以上、好ましくは、２０質量部以上であり、また、例えば、６５質量部以下、好ましくは、５５質量部以下であり、また、第２モノマー成分１００質量部に対して、０．５質量部以上、好ましくは、３質量部以上であり、また、例えば、３０質量部以下、好ましくは、２０質量部以下、より好ましくは、１５質量部以下である。
【００８９】
第２共重合性モノマーが、カルボキシル基含有ビニルモノマーと水酸基含有ビニルモノマーと架橋性ビニルモノマーとを含有する場合には、カルボキシル基含有ビニルモノマーの含有割合は、カルボキシル基含有ビニルモノマーと水酸基含有ビニルモノマーと架橋性ビニルモノマーとの総量１００質量部に対して、例えば、２０質量部以上、好ましくは、４０質量部以上であり、また、例えば、４８質量部以下、好ましくは、４５質量部以下であり、また、第２モノマー成分１００質量部に対して、０．５質量部以上、好ましくは、３質量部以上であり、また、例えば、２０質量部以下、好ましくは、１０質量部以下である。また、水酸基含有ビニルモノマーの含有割合は、カルボキシル基含有ビニルモノマーと水酸基含有ビニルモノマーと架橋性ビニルモノマーとの総量１００質量部に対して、例えば、２０質量部以上、好ましくは、４０質量部以上であり、また、例えば、４８質量部以下、好ましくは、４５質量部以下であり、また、第２モノマー成分１００質量部に対して、０．５質量部以上、好ましくは、３質量部以上であり、また、例えば、２０質量部以下、好ましくは、１０質量部以下である。また、架橋性ビニルモノマーの含有割合は、カルボキシル基含有ビニルモノマーと水酸基含有ビニルモノマーと架橋性ビニルモノマーとの総量１００質量部に対して、例えば、４質量部以上、好ましくは、１０質量部以上であり、また、例えば、６０質量部以下、好ましくは、２０質量部以下であり、また、第２モノマー成分１００質量部に対して、０．１質量部以上、好ましくは、１質量部以上であり、また、例えば、５質量部以下である。
【００９０】
また、第２共重合性モノマーとして、とりわけ好ましくは、メタクリル酸と２−ヒドロキシエチルメタクリレートとの併用、メタクリル酸と２−ヒドロキシエチルメタクリレートとメチレンビスアクリルアミドとの併用、メタクリル酸と２−ヒドロキシエチルメタクリレートとポリエチレングリコールジメタクリレートとの併用が挙げられる。
【００９１】
第２モノマー成分において、（メタ）アクリルアミドの含有割合は、第２モノマー成分１００質量部に対して、例えば、６０質量部以上、好ましくは、７０質量部以上であり、また、例えば、１００質量部以下、好ましくは、９９質量部以下、より好ましくは、９５質量部以下、さらに好ましくは、９０質量部以下、とりわけ好ましくは、８０質量部以下である。
【００９２】
（メタ）アクリルアミドの含有割合が、上記下限以上であれば、この二次電池セパレータ用コート材原料を含む二次電池セパレータ用コート材（後述）を用いて得られる二次電池セパレータ（後述）は、耐熱性に優れる。
【００９３】
（メタ）アクリルアミドの含有割合が、上記上限以下であれば、第２モノマー成分に官能基含有ビニルモノマーを導入でき、分散安定性が向上し、また、二次電池セパレータ用コート材原料と顔料（後述）との混和安定性が良好となる。
【００９４】
また、第２モノマー成分が、第２共重合性モノマーを含む場合には、第２共重合性モノマーの含有割合は、（メタ）アクリルアミド１００質量部に対して、例えば、０．５質量部以上、好ましくは、２質量部以上であり、また、例えば、７０質量部以下である。
【００９５】
また、第２共重合性モノマーの含有割合は、第２モノマー成分１００質量部に対して、例えば、０．５質量部以上、好ましくは、２質量部以上であり、また、例えば、５０質量部以下、好ましくは、４５質量部以下である。
【００９６】
すなわち、第２モノマー成分は、第２共重合性モノマーを含有することなく、（メタ）アクリルアミドのみであってもよく、また、（メタ）アクリルアミドと第２共重合性モノマーとが上記の割合で併用されていてもよい。好ましくは、（メタ）アクリルアミドと第２共重合性モノマーとが上記の割合で併用される。
【００９７】
そして、第２ポリマーは、上記した第２モノマー成分を、後述する方法で、重合してなる重合体である。
【００９８】
このようにして得られる第２ポリマーは、第１ポリマーに対して、相対的に、親水性を有する。
【００９９】
次に、二次電池セパレータ用コート材原料を製造する方法について、説明する。
【０１００】
具体的には、二次電池セパレータ用コート材原料の製造方法として、第１モノマー成分を重合し、第１ポリマーを得た後に、第１ポリマー存在下で、第２モノマー成分を重合する方法（第１方法）、第２モノマー成分を重合し、第２ポリマーを得た後に、第２ポリマー存在下で、第１モノマー成分を重合する方法（第２方法）が挙げられる。
【０１０１】
最初に、第１方法について説明する。
【０１０２】
第１方法は、（メタ）アクリル酸エステルおよび（メタ）アクリロニトリルを含有する第１モノマー成分を重合してなる第１ポリマーを得る工程（第１工程）と、第１ポリマーの存在下で、（メタ）アクリルアミドを含有する第２モノマー成分を重合してなる第２ポリマーを得る工程（第２工程）とを備える。
【０１０３】
第１工程では、まず、第１モノマー成分を重合する。
【０１０４】
具体的には、水に、第１モノマー成分および重合開始剤を配合し、水中において、第１モノマー成分を重合する。
【０１０５】
重合開始剤としては、特に制限されないが、例えば、過硫酸塩（過硫酸アンモニウム、過硫酸カリウムなど）、過酸化水素、有機ハイドロパーオキサイド、４，４’−アゾビス（４−シアノ吉草酸）酸などの水溶性開始剤、例えば、過酸化ベンゾイル、アゾビスイソブチロニトリルなどの油溶性開始剤、さらには、レドックス系開始剤などが挙げられる。これら重合開始剤は、単独使用または２種類以上併用することができる。
【０１０６】
また、重合開始剤の配合割合は、目的および用途に応じて、適宜設定されるが、第１モノマー成分１００質量部に対して、例えば、０．０５質量部以上であり、例えば、１０質量部以下、好ましくは、５質量部以下である。
【０１０７】
重合条件としては、常圧下において、重合温度が、例えば、３０℃以上、好ましくは、５０℃以上であり、例えば、９５℃以下、好ましくは、８５℃以下である。また、重合時間が、例えば、１時間以上、好ましくは、２時間以上であり、例えば、３０時間以下、好ましくは、２０時間以下である。
【０１０８】
また、第１ポリマーの重合においては、製造安定性の向上を図る観点から、必要に応じて、乳化剤（界面活性剤）を配合することができる。
【０１０９】
乳化剤としては、例えば、高級アルコールの硫酸エステル、アルキルベンゼンスルホン酸塩（ドデシルベンゼンスルホン酸塩など）、脂肪族スルホン酸塩、アルキルジフェニルエーテルスルホン酸塩、ラウリル硫酸アンモニウムなどのアニオン性界面活性剤、例えば、ポリエチレングリコールのアルキルエステル型、アルキルフェニルエーテル型、アルキルエーテル型などのノニオン性界面活性剤などが挙げられ、好ましくは、アニオン性界面活性剤、より好ましくは、ラウリル硫酸アンモニウムが挙げられる。
【０１１０】
乳化剤の配合割合は、目的および用途に応じて、適宜設定されるが、第１モノマー成分１００質量部に対して、例えば、０．０１質量部以上であり、例えば、５質量部以下、好ましくは、１質量部以下である。
【０１１１】
また、第１ポリマーの重合においては、製造安定性の向上を図る観点から、例えば、ｐＨ調整剤、例えば、エチレンジアミン四酢酸およびその塩などの金属イオン封止剤、例えば、メルカプタン類、低分子ハロゲン化合物などの分子量調節剤（連鎖移動剤）など、公知の添加剤を適宜の割合で配合することができる。
【０１１２】
また、第１ポリマーの重合前または第１ポリマーの重合後には、アンモニアなどの中和剤を配合し、ｐＨを７以上１１以下の範囲に調整することもできる。
【０１１３】
これにより、第１モノマー成分が重合され、第１ポリマーが得られる。
【０１１４】
また、このような第１ポリマーは、水に分散された分散液として得られる。
【０１１５】
この分散液において、第１ポリマーの固形分濃度は、例えば、５質量％以上、また、例えば、５０質量％以下である。
【０１１６】
次いで、第２工程では、第１ポリマー存在下で、第２モノマー成分を重合する。
【０１１７】
具体的には、第１ポリマーを含む水分散液に、第２モノマー成分および上記した重合開始剤を配合し、その後、好ましくは、熟成する。
【０１１８】
重合開始剤としては、特に制限されないが、上記した第１モノマー成分の重合に用いられるものと同様の重合開始剤が挙げられる。これら重合開始剤は、単独使用または２種類以上併用することができる。
【０１１９】
また、重合開始剤の配合割合は、目的および用途に応じて、適宜設定されるが、第２モノマー成分１００質量部に対して、例えば、０．０５質量部以上、５質量部以下である。
【０１２０】
重合条件としては、常圧下において、重合温度が、例えば、３０℃以上、好ましくは、５０℃以上であり、例えば、９５℃以下、好ましくは、８５℃以下である。また、重合時間が、例えば、０．５時間以上、好ましくは、１．５時間以上であり、例えば、２０時間以下、好ましくは、１０時間以下である。
【０１２１】
熟成時間は、例えば、０．５時間以上、好ましくは、１．５時間以上であり、また、例えば、６時間以下、好ましくは、３時間以下である。
【０１２２】
また、第２ポリマーの重合においては、製造安定性の向上を図る観点から、必要に応じて、上記した乳化剤（界面活性剤）および添加剤を適宜の割合で配合することができる。
【０１２３】
また、第２ポリマーの重合前または第２ポリマーの重合後には、アンモニアなどの中和剤を配合し、ｐＨを７以上１１以下の範囲に調整することもできる。
【０１２４】
これにより、第２モノマー成分が重合され、第２ポリマーが得られる。
【０１２５】
その結果、第１ポリマーおよび第２ポリマーを含む分散液（二次電池セパレータ用コート材原料）が得られる。
【０１２６】
また、第１ポリマーの表面において第２モノマー成分が重合すると、二次電池セパレータ用コート材原料は、第１ポリマー（コア）が、第２ポリマー（シェル）で被覆されているコアシェル粒子として得られる場合がある。
【０１２７】
この分散液において、二次電池セパレータ用コート材原料の含有量（分散液の固形分濃度）は、例えば、５質量％以上、また、例えば、５０質量％以下である。
【０１２８】
また、分散液のｐＨ値は、例えば、６以上であり、また、例えば、１１以下である。
【０１２９】
上記のｐＨ値が、上記の範囲内であれば、分散安定性が向上し、また、二次電池セパレータ用コート材原料と顔料（後述）との混和安定性が担保される。
【０１３０】
続いて、第２方法について説明する。
【０１３１】
第２方法は、（メタ）アクリルアミドを含有する第２モノマー成分を重合してなる第２ポリマーを得る工程（第３工程）と、第２ポリマーの存在下で、（メタ）アクリル酸エステルおよび（メタ）アクリロニトリルを含有する第１モノマー成分を重合してなる第１ポリマーを得る工程（第４工程）とを備える。
【０１３２】
第３工程では、まず、第２モノマー成分を重合する。
【０１３３】
具体的には、水に、第２モノマー成分および上記した重合開始剤を配合し、水中において、第２モノマー成分を重合する。
【０１３４】
重合開始剤としては、好ましくは、水溶性開始剤、より好ましくは、４，４’−アゾビス（４−シアノ吉草酸）酸が挙げられる。
【０１３５】
これら重合開始剤は、単独使用または２種類以上併用することができる。
【０１３６】
また、重合開始剤の配合割合は、目的および用途に応じて、適宜設定されるが、第２モノマー成分１００質量部に対して、例えば、０．０５質量部以上であり、例えば、１０質量部以下、好ましくは、５質量部以下である。
【０１３７】
重合条件としては、常圧下において、重合温度が、例えば、３０℃以上、好ましくは、５０℃以上であり、例えば、９５℃以下、好ましくは、８５℃以下である。また、重合時間が、例えば、０．５時間以上、好ましくは、１．５時間以上であり、例えば、２０時間以下、好ましくは、１０時間以下である。
【０１３８】
また、第２ポリマーの重合においては、製造安定性の向上を図る観点から、必要に応じて、上記した乳化剤（界面活性剤）を配合することができる。
【０１３９】
乳化剤の配合割合は、目的および用途に応じて、適宜設定される。
【０１４０】
また、第２ポリマーの重合においては、製造安定性の向上を図る観点から、例えば、ｐＨ調整剤、例えば、エチレンジアミン四酢酸およびその塩などの金属イオン封止剤、例えば、メルカプタン類、低分子ハロゲン化合物などの分子量調節剤（連鎖移動剤）など、公知の添加剤を適宜の割合で配合することができる。
【０１４１】
また、第２ポリマーの重合前または第２ポリマーの重合後には、アンモニアなどの中和剤を配合し、ｐＨを７以上１１以下の範囲に調整することもできる。
【０１４２】
これにより、第２モノマー成分が重合され、第２ポリマーが得られる。
【０１４３】
また、このような第２ポリマーが水溶液として得られる。
【０１４４】
第２ポリマーを含む水溶液において、第２ポリマーの固形分濃度は、例えば、５質量％以上、また、例えば、５０質量％以下である。
【０１４５】
次いで、第４工程では、第２ポリマー存在下で、第１モノマー成分を重合する。
【０１４６】
具体的には、第２ポリマーを含む水溶液に、第１モノマー成分および上記した重合開始剤を配合し、その後、好ましくは、熟成する。
【０１４７】
重合開始剤としては、好ましくは、水溶性開始剤、より好ましくは、４，４’−アゾビス（４−シアノ吉草酸）酸が挙げられる。
【０１４８】
これら重合開始剤は、単独使用または２種類以上併用することができる。
【０１４９】
また、重合開始剤の配合割合は、目的および用途に応じて、適宜設定されるが、第１モノマー成分１００質量部に対して、例えば、０．０５質量部以上、１０質量部以下である。
【０１５０】
重合条件としては、常圧下において、重合温度が、例えば、３０℃以上、好ましくは、５０℃以上であり、例えば、９５℃以下、好ましくは、８５℃以下である。また、重合時間が、例えば、０．５時間以上であり、例えば、２０時間以下、好ましくは、１０時間以下である。
【０１５１】
熟成時間は、例えば、０．５時間以上、好ましくは、１．５時間以上であり、また、例えば、６時間以下である。
【０１５２】
また、第１ポリマーの重合においては、製造安定性の向上を図る観点から、必要に応じて、上記した乳化剤（界面活性剤）および添加剤を適宜の割合で配合することができる。
【０１５３】
乳化剤としては、好ましくは、アニオン性界面活性剤、より好ましくは、ラウリル硫酸アンモニウムが挙げられる。これら乳化剤は、単独使用または２種類以上併用することができる。
【０１５４】
また、重合開始剤の配合割合は、目的および用途に応じて、適宜設定されるが、第１モノマー成分１００質量部に対して、例えば、０．１質量部以上、また、例えば、５質量部以下である。
【０１５５】
また、第１ポリマーの重合前または第１ポリマーの重合後には、アンモニアなどの中和剤を配合し、ｐＨを７以上１１以下の範囲に調整することもできる。
【０１５６】
これにより、第１モノマー成分が重合され、第１ポリマーが得られる。
【０１５７】
その結果、第１ポリマーおよび第２ポリマーを含む分散液（二次電池セパレータ用コート材原料）が得られる。
【０１５８】
また、水中において先に形成されている第２ポリマー内で、相対的に疎水性の第１ポリマーが重合すると、二次電池セパレータ用コート材原料は、第１ポリマー（コア）が、第２ポリマー（シェル）で被覆されているコアシェル粒子として得られる場合がある。
【０１５９】
この分散液において、二次電池セパレータ用コート材原料の含有量（分散液の固形分濃度）は、例えば、５質量％以上、また、例えば、５０質量％以下である。
【０１６０】
また、分散液のｐＨ値は、例えば、６以上であり、また、例えば、１１以下である。
【０１６１】
上記のｐＨ値が、上記の範囲内であれば、分散安定性が向上し、また、二次電池セパレータ用コート材原料と顔料（後述）との混和安定性が担保される。
【０１６２】
なお、二次電池セパレータ用コート材原料の製造方法は、上記した方法に限定されず、例えば、上記した方法によって、第１ポリマーと第２ポリマーとを別々に製造した後、それらを混合することにより得ることもできる。好ましくは、二次電池セパレータ用コート材原料は、第１方法または第２方法により得られ、より好ましくは、二次電池セパレータ用コート材原料は、第１方法または第２方法により得られるコアシェル粒子である。
【０１６３】
このような二次電池セパレータ用コート材原料において、第２ポリマーの質量は、第１ポリマーの質量（第２ポリマー／第１ポリマー）の０．１倍以上、好ましくは、０．２倍以上、より好ましくは、０．３倍以上であり、また、１００倍未満、好ましくは、５０倍以下、より好ましくは、２０倍以下、さらに好ましくは、１５倍以下、とりわけ好ましくは、５倍以下、特に好ましくは、２．５倍以下、さらには、２．０倍以下、さらには、１．５倍以下である。
【０１６４】
詳しくは、二次電池セパレータ用コート材原料が、（メタ）アクリル酸エステル、（メタ）アクリロニトリル、カルボキシル基含有ビニルモノマー、水酸基含有ビニルモノマーおよびＮ−置換不飽和カルボン酸アミドを含有する第１モノマー成分を重合してなる第１ポリマーと、（メタ）アクリルアミド、カルボキシル基含有ビニルモノマーおよび水酸基含有ビニルモノマーを含有する第２モノマー成分を重合してなる第２ポリマーとを含む場合には、第２ポリマーの質量は、第１ポリマーの質量（第２ポリマー／第１ポリマー）の０．１倍以上、好ましくは、０．２倍以上、より好ましくは、０．３倍以上であり、また、１００倍未満、好ましくは、５倍以下、より好ましくは、２．５倍以下、さらに好ましくは、２．０倍以下、とりわけ好ましくは、１．５倍以下である。
【０１６５】
また、二次電池セパレータ用コート材原料が、（メタ）アクリル酸エステル、（メタ）アクリロニトリル、カルボキシル基含有ビニルモノマーおよび水酸基含有ビニルモノマーを含有する第１モノマー成分を重合してなる第１ポリマーと、（メタ）アクリルアミド、カルボキシル基含有ビニルモノマー、水酸基含有ビニルモノマーおよび必要により配合される架橋性モノマーを含有する第２モノマー成分を重合してなる第２ポリマーとを含む場合には、第２ポリマーの質量は、第１ポリマーの質量（第２ポリマー／第１ポリマー）の０．１倍以上、好ましくは、２倍以上、より好ましくは、５倍以上であり、また、１００倍未満、好ましくは、５０倍以下、より好ましくは、２０倍以下、さらに好ましくは、１５倍以下である。
【０１６６】
第２ポリマーの質量が、上記下限以上であれば、この二次電池セパレータ用コート材原料を含む二次電池セパレータ用コート材（後述）を用いて得られる二次電池セパレータ（後述）は、耐熱性および耐電解液性に優れる。
【０１６７】
一方、第２ポリマーの質量が、上記下限未満であれば、この二次電池セパレータ用コート材原料を含む二次電池セパレータ用コート材（後述）を用いて得られる二次電池セパレータ（後述）の耐熱性および耐電解液性が低下する。
【０１６８】
また、第２ポリマーの質量が、上記上限以下であれば、この二次電池セパレータ用コート材原料を含む二次電池セパレータ用コート材（後述）を用いて得られる二次電池セパレータ（後述）は、イオン透過性に優れる。
【０１６９】
一方、第２ポリマーの質量が、上記上限を超過すれば、この二次電池セパレータ用コート材原料を含む二次電池セパレータ用コート材（後述）を用いて得られる二次電池セパレータ（後述）のイオン透過性が低下する。
【０１７０】
すなわち、第２ポリマーの質量が、上記下限未満であれば、イオン透過性を向上できるものの、耐熱性および耐電解液性が低下し、一方、上記上限を超過すると、耐熱性および耐電解液性を向上できるものの、イオン透過性が低下する。
【０１７１】
つまり、第２ポリマーの質量を、上記した所定の範囲とすることにより、難耐熱性、耐電解液性およびイオン透過性の３つをバランスよく向上させることができる。
【０１７２】
なお、第１ポリマーの質量および第２ポリマーの質量は、第１モノマー成分および第２モノマー成分の仕込みの量から算出することができる。すなわち、上記の第２ポリマーの質量とは、第２モノマー成分の質量を意味し、上記の第１ポリマーの質量とは、第１モノマー成分の質量を意味する。
【０１７３】
また、二次電池セパレータ用コート材原料が、粒子である場合には、その平均粒子径は、例えば、１０ｎｍ以上、好ましくは、１００ｎｍ以上、より好ましくは、３００ｎｍ以上であり、また、例えば、３０００ｎｍ以下、好ましくは、２０００ｎｍ以下である。
【０１７４】
上記の平均粒子径は、粒子径測定装置（大塚電子社製、ＦＰＡＲ１０００）にて粒子径を測定することにより求めることができる。
【０１７５】
二次電池セパレータ用コート材原料は、耐電解液性を付与する（メタ）アクリロニトリルと、耐熱性を付与する（メタ）アクリルアミドとを含んでいるため、耐電解液性および耐熱性の両方を向上させることができる。
【０１７６】
一方、ポリビニルアルコールまたはスチレン−ブタジエンゴムを主成分とするコート材は、（メタ）アクリロニトリルおよび（メタ）アクリルアミドを含んでおらず、耐電解液性および耐熱性を十分向上させることができない。
【０１７７】
また、特許文献３の合成例１では、モノマー成分として、メチルメタクリレート、シクロヘキシルメタクリレート、ブチルアクリレート、２−エチルヘキシルメタクリレート、メタクリル酸、アクリル酸、グリシジルメタクリレート、２−ヒドロキシエチルメタクリレートを用いており、（メタ）アクリロニトリルおよび（メタ）アクリルアミドを用いていない。そのため、耐電解液性および耐熱性を十分向上させることができない。
【０１７８】
また、二次電池セパレータ用コート材原料において、第１ポリマーは、耐電解液性を付与する（メタ）アクリロニトリルを含み、第２ポリマーは、耐熱性を付与する（メタ）アクリルアミドを含んでいる。
【０１７９】
そのため、耐電解液性および耐熱性を向上させることができる。
【０１８０】
一方、第１モノマー成分と第２モノマー成分とを一括して配合し、重合を開始すると、（メタ）アクリロニトリルと（メタ）アクリルアミドとの重合体であるランダム重合体が形成される場合がある。このようなランダム重合体は、上記した第１ポリマーよりも、耐電解液性が低く、上記した第２ポリマーよりも耐熱性が低くなる。
【０１８１】
そして、本発明の二次電池セパレータ用コート材原料は、二次電池セパレータ用コート材の原料として、好適に用いられる。
【０１８２】
本発明の二次電池セパレータ用コート材は、上記の二次電池セパレータ用コート材原料と、必要により、親水性樹脂と、顔料と、分散剤とを含んでいる。
【０１８３】
二次電池セパレータ用コート材原料の配合割合は、二次電池セパレータ用コート材原料と、親水性樹脂と、顔料と、分散剤との総量（以下、二次電池セパレータ用コート材成分とする。）１００質量部（固形分）に対して、例えば、０．１質量部以上（固形分）であり、また、例えば、１０質量部以下（固形分）である。
【０１８４】
親水性樹脂は、二次電池セパレータ用コート材と多孔膜（後述）との密着性を向上させるために配合され、例えば、ポリビニルアルコール、カルボキシメチルセルロースなどが挙げられる。
【０１８５】
なお、親水性樹脂は水に溶解して用いることができる。
【０１８６】
親水性樹脂の配合割合は、二次電池セパレータ用コート材成分１００質量部（固形分）に対して、例えば、０．０１質量部以上（固形分）であり、また、例えば、５質量部以下（固形分）である。
【０１８７】
顔料としては、例えば、アルミナ、シリカ、チタニア、ジルコニア、マグネシア、セリア、イットリア、酸化亜鉛、酸化鉄などの酸化物、例えば、窒化ケイ素、窒化チタン、窒化ホウ素などの窒化物、例えば、シリコンカーバイド、炭酸カルシウムなどの炭化物、例えば、硫酸マグネシウム、硫酸アルミニウムなどの硫酸物、例えば、水酸化アルミニウム、水酸化酸化アルミニウムなどの水酸化物、例えば、タルク、カオリナイト、ディカイト、ナクライト、ハロイサイト、パイロフィライト、モンモリロナイト、セリサイト、マイカ、アメサイト、ベントナイト、アスベスト、ゼオライト、ケイ酸カルシウム、ケイ酸マグネシウム、ケイ藻土、ケイ砂、ガラスなどのケイ酸物、例えば、チタン酸カリウムなどが挙げられ、好ましくは、酸化物、水酸化物、より好ましくは、酸化アルミニウム、水酸化酸化アルミニウムが挙げられる。
【０１８８】
顔料の配合割合は、二次電池セパレータ用コート材成分１００質量部（固形分）に対して、例えば、５０質量部以上（固形分）であり、また、例えば、９９．７質量部以下（固形分）である。
【０１８９】
分散剤としては、例えば、ポリカルボン酸アンモニウム、ポリカルボン酸ナトリウムなどが挙げられる。
【０１９０】
分散剤がポリカルボン酸アンモニウムであれば、上記の二次電池セパレータ用コート材原料および顔料を均一に分散させることができ、厚みが均一な塗布膜（後述）を得ることができる。
【０１９１】
分散剤の配合割合は、二次電池セパレータ用コート材成分１００質量部（固形分）に対して、例えば、０．１質量部以上（固形分）であり、また、例えば、５質量部以下（固形分）である。
【０１９２】
二次電池セパレータ用コート材を得るには、まず、水に、顔料および分散剤を上記の割合で配合し、顔料分散液を調製する。
【０１９３】
次いで、その顔料分散液に、二次電池セパレータ用コート材原料（または二次電池セパレータ用コート材原料を含む分散液）および親水性樹脂を上記の割合で配合し、撹拌する。
【０１９４】
撹拌方法は、特に限定されず、例えば、ボールミル、ビーズミル、遊星ボールミル、振動ボールミル、サンドミル、コロイドミル、アトライター、ロールミル、高速インペラー分散、ディスパーザー、ホモジナイザー、高速衝撃ミル、超音波分散、撹拌羽根などによる機械撹拌などが挙げられる。
【０１９５】
これにより、二次電池セパレータ用コート材が得られる。
【０１９６】
また、このような二次電池セパレータ用コート材は、水に分散された分散液として得られる。
【０１９７】
また、二次電池セパレータ用コート材には、必要により、増粘剤、湿潤剤、消泡剤、ＰＨ調製剤などの添加剤を、適宜の割合で配合することができる。
【０１９８】
これら添加剤は、単独使用または２種類以上併用することができる。
【０１９９】
この二次電池セパレータ用コート材は、上記の二次電池セパレータ用コート材原料を含む。そのため、この二次電池セパレータ用コート材を用いて得られる二次電池セパレータは、耐熱性、耐電解液性およびイオン透過性に優れる。
【０２００】
そして、この二次電池セパレータ用コート材は、二次電池セパレータのコート材として、好適に用いることができる。
【０２０１】
本発明の二次電池セパレータは、多孔膜を準備する工程、および、多孔膜の少なくとも片面に、上記のセパレータ用コート材を塗布する工程を備える製造方法により製造することができる。
【０２０２】
多孔膜を準備する工程では、多孔膜を準備する。
【０２０３】
多孔膜は、ポリエチレン、ポリプロピレンなどのポリオレフィン多孔膜、例えば、芳香族ポリアミド多孔膜などが挙げられ、好ましくは、ポリオレフィン多孔膜が挙げられる。
【０２０４】
多孔膜の厚みは、例えば、１μｍ以上、好ましくは５μｍ以上であり、また、例えば、４０μｍ以下、好ましくは２０μｍ以下である。
【０２０５】
次いで、多孔膜の少なくとも片面に、上記のセパレータ用コート材を塗布する工程では、多孔膜の少なくとも片面に、上記のセパレータ用コート材の分散液を塗布し、その後、必要により、乾燥させ、これにより塗布膜を得る。
【０２０６】
塗布方法としては、特に制限がなく、例えば、グラビアコーター法、小径グラビアコーター法、リバースロールコーター法、トランスファロールコーター法、キスコーター法、ディップコーター法、マイクログラビアコート法、ナイフコーター法、エアドクタコーター法、ブレードコーター法、ロッドコーター法、スクイズコーター法、キャストコーター法、ダイコーター法、スクリーン印刷法、スプレー塗布法などが挙げられる。
【０２０７】
乾燥条件として、乾燥温度は、例えば、４０℃以上であり、また、例えば、８０℃以下である。
【０２０８】
塗布膜の厚みは、例えば、１μｍ以上、好ましくは、３μｍ以上であり、また、例えば、１０μｍ以下、好ましくは、８μｍ以下である。
【０２０９】
これにより、多孔膜と、多孔膜の少なくとも片面に配置される上記した二次電池セパレータ用コート材の塗布膜とを備えた二次電池セパレータが製造される。
【０２１０】
なお、上記した説明では、多孔膜の少なくとも片面に、二次電池セパレータ用コート材の塗布膜を配置したが、多孔膜の両面に、上記の塗布膜を配置することもできる。
【０２１１】
この二次電池セパレータは、上記の二次電池セパレータ用コート材の塗布膜を備えている。そのため、耐熱性、耐電解液性およびイオン透過性に優れる。
【０２１２】
そして、この二次電池セパレータは、二次電池のセパレータとして、好適に用いることができる。
【０２１３】
本発明の二次電池は、正極と、負極と、正極および負極の間に配置される上記の二次電池セパレータと、正極、負極および上記の二次電池セパレータに含浸される電解質とを備える。
【０２１４】
正極としては、例えば、正極用集電体と、正極用集電体に積層される正極活物質とを備える公知の電極が用いられる。
【０２１５】
正極用集電体としては、例えば、アルミニウム、チタン、ステンレス鋼、ニッケル、焼成炭素、導電性高分子、導電性ガラスの導電材料などが挙げられる。
【０２１６】
正極活物質としては、特に制限されないが、例えば、リチウム含有遷移金属酸化物、リチウム含有リン酸塩、リチウム含有硫酸塩など、公知の正極活物質が挙げられる。
【０２１７】
これら正極活物質は、単独使用または２種類以上併用することができる。
【０２１８】
負極としては、例えば、負極用集電体と、負極用集電体に積層される負極活物質とを備える公知の電極が用いられる。
【０２１９】
負極用集電体としては、例えば、銅やニッケルの導電材料などが挙げられる。
【０２２０】
負極活物質としては、特に制限されないが、グラファイト、ソフトカーボン、ハードカーボンなどの炭素活物質などが挙げられる。
【０２２１】
これら負極活物質は、単独使用または２種類以上併用することができる。
【０２２２】
電解質として、二次電池として、リチウムイオン電池が採用される場合には、例えば、リチウム塩が、エチレンカーボネート（ＥＣ）、プロピレンカーボネート（ＰＣ）、エチルメチルカーボネート（ＥＭＣ）などのカーボネート化合物に溶解された溶液が挙げられる。
【０２２３】
そして、二次電池を製造するには、例えば、二次電池のセパレータを、正極と、負極との間に挟み込み、これらを電池筐体（セル）に収容して、電解質を電池筐体に注入する。これにより、二次電池を得ることができる。
【０２２４】
この二次電池は、上記の二次電池セパレータを備えている。そのため、耐熱性、耐電解液性および発電効率に優れる。
【実施例】
【０２２５】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
１．セパレータ用コート材原料の調製
製造例１
攪拌機、還流冷却付きのセパラブルフラスコに、蒸留水を３６０．９重量部仕込み、窒素ガスで置換した後、８０℃に昇温した。次いで、過硫酸アンモニウムを０．５部添加してから下記第１モノマー成分、乳化剤および水を３時間かけて連続的に添加し、さらに３時間保持して、アンモニア水にてｐＨ９．０に調整して、重合を完結させた。水を適量加え、固形分が２０．０％である第１ポリマーを含む分散液を得た。
【０２２６】
ｎ−ブチルアクリレート                ４５．０部
アクリロニトリル                      ３５．０部
メチルメタクリレート                    ８．０部
２−ヒドロキシエチルメタクリレート      ５．０部
メタクリル酸                            ５．０部
Ｎ−メチロールアクリルアミド            ２．０部
ラウリル硫酸アンモニウム                ０．４部
蒸留水                                ４０．０部
得られた第１ポリマーを含む分散液５００部に、蒸留水を４０重量部仕込み、窒素ガスで置換した後、８０℃に昇温した。次いで過硫酸アンモニウムを０．５部添加してから、下記第２モノマー成分および水の混合物を攪拌しながら２時間かけて連続的に添加した後、同温度で２時間熟成し、アンモニア水にてｐＨ９．０に調整して、第２モノマー成分の重合を完結させた。その後、水を適量加え、第１ポリマーと第２ポリマーを含む分散液（セパレータ用コート材原料）を得た。分散液の固形分濃度は、２０．０質量％であった。
【０２２７】
メタクリルアミド                        １７．５部
メタクリル酸                              ５．０部
２−ヒドロキシエチルメタクリレート        ２．５部
蒸留水                                  ５２．５部
製造例２〜製造例５、製造例１５
配合処方を、表１の記載に従って変更した以外は、製造例１と同様に処理して、セパレータ用コート材原料を製造した。
【０２２８】
製造例６
攪拌機、還流冷却付きのセパラブルフラスコに、蒸留水を２２９．２重量部仕込み、窒素ガスで置換した後、８０℃に昇温した。次いで、２．３％アンモニア水溶液１２．１部で溶解した４、４‘−アゾビス（４−シアノ吉草酸）１．１部を添加してから下記第２モノマー成分、２５％アンモニア水および水を３時間かけて連続的に添加し、さらに４時間保持して、重合を完結させた。水を適量加え、固形分が１５．０％である第２ポリマーを含む水溶液を得た。
【０２２９】
メタクリルアミド                          ９０．０部
メタクリル酸                                ５．０部
２−ヒドロキシエチルメタクリレート          ５．０部
２５％アンモニア水                          １．８部
蒸留水                                  ３３３．３部
得られた第２ポリマーを含む水溶液６５８７．７部に、ラウリル硫酸ナトリウムを１．１重量部仕込み、窒素ガスで置換した後、８０℃に昇温した。０．４９％アンモニア水溶液２０３．３部で溶解した４、４‘−アゾビス（４−シアノ吉草酸）５．４部を添加してから、下記第１モノマー成分、乳化剤および水を１時間かけて連続的に添加した後、同温度で５時間熟成し、アンモニア水にてｐＨ８．０に調整して、第２１モノマー成分の重合を完結させた。その後、水を適量加え、第１ポリマーと第２ポリマーを含む分散液（セパレータ用コート材原料）を得た。分散液の固形分濃度は、１５．０質量％であった。
【０２３０】
アクリロニトリル                      ４５．０部
ｎ−ブチルアクリレート                ４５．０部
２−ヒドロキシエチルメタクリレート      ７．０部
メタクリル酸                            ３．０部
ラウリル硫酸ナトリウム                  ０．３部
蒸留水                                ４０．０部
製造例７〜製造例１４、製造例１６
配合処方を、表１の記載に従って変更した以外は、製造例６と同様に処理して、セパレータ用コート材原料を製造した。
【０２３１】
製造例１７
攪拌機、還流冷却付きのセパラブルフラスコに、蒸留水を７４重量部仕込み、窒素ガスで置換した後、８０℃に昇温した。アクアロンＫＨ１０（ポリオキシエチレン−１−（アリルオキシメチル）アルキルエーテル硫酸エステルアンモニウム塩：１００％固形分／第一工業製薬（株）製）０．５質量部を投入した。次いで、過硫酸アンモニウムを０．１５部添加してから下記モノマー成分、乳化剤および水を３時間かけて連続的に添加し、さらに２時間保持して、アンモニア水にてｐＨ８．０に調整して、重合を完結させた。水を適量加え、固形分が４０．０％である分散液を得た。
【０２３２】
メチルメタクリレート                  ２６．５部
シクロヘキシルメタクリレート            ６．０部
ブチルアクリレート                    ２５．０部
２−エチルヘキシルメタクリレート      ３５．０部
メタクリル酸                            １．０部
アクリル酸                              １．５部
グリシジルメタクリレート                ３．０部
２−ヒドロキシエチルメタクリレー  ト    ２．０部
アクアロンＫＨ１０                      １．５部
ペルオキソ二硫酸アンモニウム            ０．１５部
水                                    ６５．０部
２．二次電池セパレータ用コート材および二次電池セパレータの製造
実施例１
顔料として、水酸化酸化アルミニウム（大明化学社製、ベーマイト  ＧｒａｄｅＣ０６、粒子径：０．７μｍ）１００質量部、分散剤として、ポリカルボン酸アンモニウム水溶液（サンノプコ社製、ＳＮディスパーサント５４６８）１．０質量部（固形分換算）を、１１０質量部の水に均一に分散させて顔料分散液を得た。別途、ポリビニルアルコール（ＷＡＫＯ社製、ポリビニルアルコール１０００）１０質量部を水９０質量部に溶解し、１０％ポリビニルアルコール水溶液を調製した。次いで、この顔料分散液に、製造例１で製造した分散液（固形分濃度２０％）２５質量部（すなわち、セパレータ用コート材原料５質量部（固形分換算））、および上記のポリビニルアルコール水溶液３質量部（ポリビニルアルコール０．３質量部（固形分換算））を添加後、１５分間撹拌し、二次電池セパレータ用コート材を調製した。
【０２３３】
次いで、ポリオレフィン樹脂多孔膜の表面に、上記の二次電池セパレータ用コート材をワイヤーバーを用いて塗工した。塗工後、５０℃で乾燥することにより、ポリオレフィン樹脂多孔膜の表面に５μｍの塗工膜を形成した。
【０２３４】
これにより、二次電池セパレータを製造した。
【０２３５】
実施例２〜実施例１４、および、比較例１〜比較例３
製造例１のセパレータ用コート材原料を、製造例２〜製造例１７のセパレータ用コート材原料に変更した以外は、実施例１と同様に処理して、二次電池セパレータを製造した。
【０２３６】
比較例４
製造例１のセパレータ用コート材原料に替えて、ポリビニルアルコール（クラレ社製、ＰＶＡ２１０）を添加したこと以外は、実施例１と同様にして、二次電池セパレータを得た。
３．評価
（耐熱性）
各実施例および各比較例の二次電池セパレータ用コート材を水で希釈し、固形分を１９％に調製した。この二次電池セパレータ用コート材を、テストパネル（ＪＩＳ  Ｇ  ３１４１）に、ワイヤーバーを用いて塗工し、その後、８０℃で乾燥することで９μｍの塗工膜を備えたテストパネルを得た。このテストパネルを、エイ・アンド・デイ社製の剛体振り子型物性試験機による粘弾性測定した。これにより、塗工膜の耐熱性を測定した。塗工膜が、軟化開始したときの温度を、耐熱温度として、表１に示す。
【０２３７】
なお、測定条件を以下に示す。
【０２３８】
フレーム種類：ＦＲＢ−１００
測定部形状：丸棒型シリンダーエッジ，ＲＢＰ０４０
測定温度：３０〜３００℃
昇温速度：１０℃／ｍｉｎ
測定間隔：８秒
（耐電解液性）
各実施例および各比較例の二次電池セパレータ用コート材を、ポリプロピレン製のトレイに塗布後、室温で一昼夜乾燥し、さらに室温で８時間減圧乾燥することで、５００μｍのフィルムを得た。得られたフィルムをエチレンカーボネート（ＥＣ）／エチルメチルカーボネート（ＥＭＣ）＝１／１（ｗ／ｗ）溶液に４０℃で１昼夜浸漬し、膨潤したフィルムの重量を測定した。膨潤フィルムの重量／膨潤前の重量比を算出した。その結果を表１に示す。
【０２３９】
（イオン透過性）
各実施例および各比較例の二次電池セパレータについて、旭精工社製の王研式透気度平滑度試験機により、ＪＩＳ−Ｐ−８１１７に準じて測定した透気抵抗度を求めた。透気抵抗度が小さいほど、イオン透過性に優れると評価した。その結果を表１に示す。
【０２４０】
（二次電池セパレータ用コート材の粘度）
各実施例および各比較例の二次電池セパレータ用コート材の粘度を、東機産業社製デジタル粘度計にて測定した。その結果を表１に示す。
【０２４１】
（ＳＥＭ観察）
各実施例および各比較例で作成した二次電池セパレータの塗工表面を、日本電子社製の走査電子顕微鏡(ＳＥＭ)により観察した。
【０２４２】
塗工表面に関して次の基準で優劣を評価した。その結果を表１に示す
○：塗工表面に凹凸有り
×：塗工表面に凹凸無し
【０２４３】
【表１】
2020087591.tif 000002
【０２４４】
４．考察
第２ポリマーの質量が、第１ポリマーの質量の０．１倍以上１００倍未満である実施例１〜実施例１４は、耐熱性、耐電解液性およびイオン透過性に優れる。
【０２４５】
一方、第２ポリマーの質量が、第１ポリマーの質量の０．０５倍である比較例１は、イオン透過性に優れるものの、耐熱性および耐電解液性に劣る。
【０２４６】
また、第２ポリマーの質量が、第１ポリマーの質量の１００倍である比較例２は、耐熱性および耐電解液性に優れるものの、イオン透過性に劣る。
【０２４７】
このことから、第２ポリマーの質量を、第１ポリマーの質量の０．１倍以上１００倍未満とすることで、耐熱性、耐電解液性およびイオン透過性の３つをバランスよく向上させることができることがわかった。